(57)【特許請求の範囲】
【請求項１】
基材上に
（Ａ）ウレタンアクリレート樹脂、エポキシアクリレート樹脂およびポリエステルアクリレート樹脂からなる群から選ばれた少なくとも１種の光硬化性樹脂と
（Ｂ）光重合開始剤と
（Ｃ）アクリロイル基またはメタクリロイル基を１分子当たり１個有する反応性モノマーである単官能性反応希釈剤（Ｃ１）と、アクリロイル基またはメタクリロイル基を１分子当たり２個有する反応性モノマーである２官能性反応希釈剤（Ｃ２）と、アクリロイル基またはメタクリロイル基を１分子当たり３個以上有する反応性モノマーである３官能性以上の多官能性反応希釈剤（Ｃ３）との混合物であり、その重量比が上記成分（Ｃ１）１重量部に対して上記成分（Ｃ２）が１.５〜３.０重量部、上記成分（Ｃ３）が１.０〜２.５重量部の範囲である反応性希釈剤と
を含む光硬化性塗料組成物を塗布し、酸素濃度が０．５体積％を超え４体積％以下である不活性ガス雰囲気下で無電極ＵＶランプを照射することにより硬化させることを特徴とする、光硬化性塗料組成物からなる塗膜の硬化方法。
【請求項２】
不活性ガスが窒素ガスまたは窒素含有ガスであることを特徴とする請求項１に記載の光硬化性塗料組成物からなる塗膜の硬化方法。
【請求項３】
光重合開始剤（Ｂ）がベンゾフェノン類、アントラキノン類、チオキサントン類、アセトフェノン類、アシルフォスフィンオキサイド類およびメチルフェニルグリオキシエステル類からなる群から選ばれた光重合開始剤であることを特徴とする請求項１または２に記載の光硬化性塗料組成物からなる塗膜の硬化方法。
【請求項４】
光硬化性樹脂（Ａ）１００重量部に対して、光重合開始剤（Ｂ）を１〜２５重量部の範囲で使用することを特徴とする請求項１〜３のいずれかに記載の光硬化性塗料組成物からなる塗膜の硬化方法。
【請求項５】
基材上に予め、ステイン塗膜、下塗り塗膜、中塗り塗膜のいずれか１種以上がこの順序で形成されており、それらの塗膜のうちの最外層の塗膜上に上記請求項１〜４のいずれかに記載の光硬化性塗料組成物を塗布し、無電極ＵＶランプを不活性ガス雰囲気下で照射することにより完全硬化させることを特徴とする、請求項１〜４のいずれかに記載の光硬化性塗料組成物からなる塗膜の硬化方法。
【請求項６】
無電極ＵＶランプの照射が、１本または２本以上の無電極ＵＶランプをコンベア上に所定距離離間して配設しておき、上記光硬化性塗料組成物が塗布された基材をコンベアに１〜１５０ｍ／分の速度で搬送させることにより行うことを特徴とする請求項１〜５のいずれかに記載の光硬化性塗料組成物からなる塗膜の硬化方法。
【請求項７】
光硬化性塗料組成物が塗布された基材に、１本当たり２４〜２４０Ｗ／ｃｍの出力を有する無電極ＵＶランプを積算光量が１００〜３０００ｍＪ／ｃｍ2となる量で照射し、光硬化性塗料組成物からなる塗膜を完全硬化させることを特徴とする請求項１〜６のいずれかに記載の光硬化性塗料組成物からなる塗膜の硬化方法。
【請求項８】
基材上に予め、ステイン塗膜、下塗り塗膜、中塗り塗膜のいずれか１種以上がこの順序で塗布され、かつ高圧水銀ランプ、メタルハライドランプまたは無電極ＵＶランプの照射が施されており、それらの塗膜のうちの最外層の塗膜上に上記請求項１〜４のいずれかに記載の光硬化性塗料組成物を塗布し、無電極ＵＶランプを不活性ガス雰囲気下で照射して完全硬化させることを特徴とする請求項５〜７のいずれかに記載の光硬化性塗料組成物からなる塗膜の硬化方法。
【発明の詳細な説明】
【技術分野】
【０００１】
本発明は、光硬化性塗料組成物からなる塗膜の硬化方法、その方法で形成された塗膜およびその塗膜で被覆された基材に関する。さらに詳しくは、本発明は、光 硬化性塗料組成物に紫外線等を照射して硬化させる際の硬化速度ならびに得られる塗膜の性能（特に耐汚染性）を高め、かつコストを低減することが可能な、光 硬化性塗料組成物からなる塗膜の硬化方法、その方法で形成された塗膜およびその塗膜で被覆された基材に関する。
【背景技術】
【０００２】
床面は歩行により、あるいはごみや埃などの付着により汚染されやすい。一般住宅の洋間、廊下、台所などに使用される木質床材はＵＶ塗料やウレタン塗料に よって塗装されているが、特に台所では油、調味料、食物などによる床の汚染が生じやすい。また、スーパーマーケット、デパート、レストラン、自動車展示場 などでは塩化ビニル（塩ビ）樹脂タイルや長尺床材などの塩ビ樹脂系の床材が使用されているが、床面をきれいに保つための頻繁な清掃が必要である。そこで、 これらの手間を軽減するために、床面には耐汚染性が求められている。加えて、床面が滑りやすいことによる老人や子供の転倒事故が多発しており、床面にはノ ンスリップ性も求められている。
【０００３】
床面の耐汚染性を高めるための従来技術としては、例えば床面に通常の紫外線硬化型塗料組成物を塗装した後、空気中で、出力が８０〜１２０Ｗ／ｃｍの有電極水銀ランプを用いて紫外線を照射して、該組成物を硬化させる方法が実用化されている(例えば、特開２００１−３４０７９９号公報：特許文献１、特開２００３−１７１４５９号公報:特許文献２、特開２００３−２９０７０７号公報:特許文献３、特開平０７−１７１４９１号公報:特許文献４等)。しかし空気中で紫外線を照射すると、組成物表面層のラジカルが空気中の酸素によって安定化されるため、硬化阻害が生じて架橋密度が低下してしまい、塗膜の耐汚染性が不十分となる。
【０００４】
上記の問題に対して、窒素や二酸化炭素などの不活性ガス雰囲気下で組成物に紫外線または電子線を照射して硬化させる方法が提案されている。この方法によれば、塗膜の硬化時間が短縮されると共に、架橋密度も高められ、耐汚染性の良好な塗膜を得ることができる。しかし、照射室内の酸素濃度が０.５％を超えると 期待された架橋密度が得られず、また樹脂の高い架橋密度を確保しようとして酸素濃度を０．５％以下の状態で保つためには大量の不活性ガスを必要とするため、この方法はコストが大幅に高くなる。
【０００５】
また、通常の溶剤型塗料や紫外線硬化型塗料を塗装した後、上塗りとして超高硬度の紫外線硬化型ハードコート（塗膜）を形成可能な紫外線硬化型塗料を薄膜厚で塗装する方法も採用されている。しかし、この方法により塗装された基材は、耐汚染性や耐摩傷性は良好であるものの、塗膜が堅くてクラックを生じやすく、しかも滑りやすい。さらに、通常の表面保護用ワックスの付着性が劣るためワックスによる定期的なメインテナンスが出来ないという欠点があり、床材に対して 用いるのは不適当である。
【０００６】
あるいは、木質床材や塩ビ樹脂系床材に耐汚染性を付与するために、基材上にＰＥＴ（ポリエチレンテレフタレート）やオレフィン系シートをラミネートする方法も提案されているが、シートの価格に加えて製造コストも高価である。
【０００７】
以上のような状況の下、酸素による硬化阻害およびそれによる塗膜の対汚染性等の低下を抑制できる、紫外線硬化型塗料組成物の従来より優れた硬化方法が求められている。
なお、特許文献５（特表２００３−５０７５５９号公報）には、１分子当たり二重結合を少なくとも２個有する脂肪族ウレタン（メタ）アクリレートプレポリマーの少なくとも１種と、反応性希釈剤を少なくとも１種含有する紫外線硬化塗料を対照支持体に塗布し、生じた未硬化塗膜を不活性雰囲気下で通常の有電極紫外線ランプより発する紫外線に暴露することにより硬化させる方法が記載されている。また、該塗料を木材に塗装すると、家庭化学薬品（例えばコーヒー、カラシまたは赤ワイン）に対する耐性が著しく改良されることも記載されている。しかしこの特許文献５には、床材において重要である硬化塗膜の耐クラック性については何ら記載も示唆もされていない。
【特許文献１】特開２００１−３４０７９９号公報
【特許文献２】特開２００３−１７１４５９号公報
【特許文献３】特開２００３−２９０７０７号公報
【特許文献４】特開平０７−１７１４９１号公報
【特許文献５】特表２００３−５０７５５９号公報
【発明の開示】
【発明が解決しようとする課題】
【０００８】
本発明は、酸素による硬化阻害およびそれによる塗膜の耐汚染性等の低下を抑制しうる、紫外線硬化型塗料組成物の硬化方法を提供することを目的とする。
【課題を解決するための手段】
【０００９】
本発明は、基材上に（Ａ）光硬化性樹脂と（Ｂ）光重合開始剤と（Ｃ）単官能性反応希釈剤（Ｃ１）と２官能性反応希釈剤（Ｃ２）と３官能性以上の多官能性反応希釈剤（Ｃ３）との混合物であり、その重量比が上記成分（Ｃ１）１重量部に対して上記成分（Ｃ２）が１.５〜３.０重量部、上記成分（Ｃ３）が１.０〜２.５重量部の範囲である反応性希釈剤とを含む光硬化性塗料組成物を塗布し、酸素濃度が０．５体積％を超え４体積％以下である不活性ガス雰囲気下で無電極ＵＶランプを照射することにより硬化させることを特徴とする、光硬化性塗料組成物からなる塗膜の硬化方法である。
【００１０】
上記光硬化性樹脂（Ａ）は、ウレタンアクリレート樹脂、エポキシアクリレート樹脂およびポリエステルアクリレート樹脂からなる群から選ばれた少なくとも１種の光硬化性樹脂であることが好ましい。
【００１１】
上記不活性ガスとしては、窒素ガスまたは窒素含有ガスが好ましい。
【００１２】
上記光重合開始剤（Ｂ）は、ベンゾフェノン類、アントラキノン類、チオキサントン類、アセトフェノン類、アシルフォスフィンオキサイド類およびメチルフェニルグリオキシエステル類からなる群から選ばれた光重合開始剤であることが好ましい。また、光硬化性樹脂（Ａ）１００重量部に対して、光重合開始剤（Ｂ） は１〜２５重量部の範囲で使用することが好ましい。
【００１３】
本発明では、基材上に予め、ステイン塗膜、下塗り塗膜、中塗り塗膜のいずれか１種以上がこの順序で形成されており、それらの塗膜のうちの最外層の塗膜上に上記光硬化性塗料組成物を塗布し、無電極ＵＶランプを不活性ガス雰囲気下で照射することにより完全硬化させることが好ましい。
【００１４】
また、基材上に予め、ステイン塗膜、下塗り塗膜、中塗り塗膜のいずれか１種以上がこの順序で塗布され、かつ高圧水銀ランプ、メタルハライドランプまたは無電極ＵＶランプの照射が施されており、それらの塗膜のうちの最外層の塗膜上に上記光硬化性塗料組成物を塗布し、無電極ＵＶランプを不活性ガス雰囲気下で照射して完全硬化させることも好ましい。
【００１５】
上記完全硬化用の無電極ＵＶランプの照射は、１本または２本以上の無電極ＵＶランプをコンベア上に所定距離離間して配設しておき、上記光硬化性塗料組成物が塗布された基材をコンベアに１〜１５０ｍ／分の速度で搬送させることにより行うことが好ましい。
【００１６】
光硬化性塗料組成物からなる未硬化の塗膜は、光硬化性塗料組成物が塗布された基材に、１本当たり２４〜２４０Ｗ／ｃｍの出力を有する無電極ＵＶランプを積算光量が１００〜３０００ｍＪ／ｃｍ2となる量で照射し、完全硬化させることが好ましい。
【００１７】
本発明に係る光硬化塗膜は、上記方法で形成されることを特徴とする。
本発明に係る塗膜付き基材は、上記方法で形成された光硬化塗膜にて基材の表面が被覆されていることを特徴とする。また、基材は木質床材または塩化ビニル床材であることが好ましい。
【発明の効果】
【００１８】
本発明によると、従来より酸素濃度の高い不活性ガス雰囲気下においても、得られる硬化塗膜の耐汚染性などが向上し、かつ、耐クラック性の良好な紫外線硬化 型塗料の塗膜が形成された基材を製造することが可能になる。また、これにより、施工後のメインテナンスが良好な床材が提供される。
【発明を実施するための最良の形態】
【００１９】
以下、本発明に係る光硬化性塗料組成物からなる塗膜の硬化方法、その方法で形成された塗膜およびその塗膜で被覆された基材について具体的に説明する。
＜光硬化性塗料組成物＞
本発明で使用される光硬化性塗料組成物は、光硬化性樹脂（Ａ）と光重合開始剤（Ｂ）とを含む。通常、光硬化性樹脂と光励起しやすい光重合開始剤とは組み合わせて用いられ、紫外線による開始剤の開裂や水素移動でラジカルやカチオンの活性種が生成され、該活性種が樹脂に作用して重合または架橋反応が起こり、樹脂は極短時間のうちに硬化する。なお、このような光硬化性塗料組成物としては、溶剤型、無溶剤型のいずれも使用できるが、硬化反応を迅速に進行させることができる点、塗装作業性に優れ、環境汚染の恐れが少なく環境への対応面でも優れる点などから、本発明では無溶剤型塗料の方が望ましい。
【００２０】
本発明で使用される光硬化性樹脂（Ａ）は、電磁波中の紫外領域（２００〜６００ｎｍ、好ましくは２００〜４００ｎｍ）を利用して硬化可能な樹脂（プレポリマー、オリゴマーを含む。）であり、２個以上の（メタ）アクリロイル基を有する。このような樹脂のうち、本発明においては、ウレタンアクリレート樹脂、エポキシアクリレート樹脂、ポリエステルアクリレート樹脂などが好ましい。これらの光硬化性樹脂は単独で、または２種以上を組み合わせて用いることができる。
【００２１】
また、本発明では、反応性希釈剤（Ｃ）を用いる場合には、上記光硬化性樹脂（Ａ）と反応性希釈剤（Ｃ）とを混合して使用することがより好ましい。
反応性希釈剤（Ｃ）は、アクリロイル基またはメタクリロイル基を１分子当たり１個または２個以上有する反応性モノマーであり、高粘度のオリゴマーを低粘度化する希釈剤の役割を果たすものである。
【００２２】
本発明では、反応性希釈剤（Ｃ）として従来公知のものが使用できる。上記アクリロイル基またはメタクリロイル基を１分子当たり１個有する、単官能性反応希釈剤（Ｃ１）としては、例えば「ACMO」（商品名、興人（株））、「ライトアクリレート MTG-A」(商品名、共栄社化学（株）)が挙げられる。上記アクリロイル基またはメタクリロイル基を１分子当たり２個有する、２官能性反応希釈剤（Ｃ２）としては、例えば「ビスコート 260」(商品名、大阪有機化学工業（株）)、「ネオマー NA-305」(商品名、三洋化成工業（株）)が挙げられる。上記アクリロイル基またはメタクリロイル基を１分子当たり３個以上有する、多官能性反応希釈剤（Ｃ３）としては、例えば「ニューフロンティア TEICA」（商品名、第一工業製薬（株））、「アロニックス M-400」（商品名、東亜合成（株））が挙げられる。
【００２３】
なお、単官能性反応希釈剤、２官能性反応希釈剤、３官能性以上の多官能性反応希釈剤は、それぞれ「単官能モノマー」、「２官能モノマー」、「多官能モノマー」と呼ばれることもある。
【００２４】
本発明で用いられる反応性希釈剤（Ｃ）は、単官能性反応希釈剤（Ｃ１）、２官能性反応希釈剤（Ｃ２）および多官能性反応希釈剤（Ｃ３）の混合物であることが好ましい。この混合物における（Ｃ１）、（Ｃ２）および（Ｃ３）の重量比は、単官能性反応希釈剤（Ｃ１）１重量部に対して、２官能性反応希釈剤（Ｃ２）が１.５〜３.０重量部、多官能性反応希釈剤（Ｃ３）が１.０〜２.５重量部の範囲であることが、得られる硬化塗膜の耐汚染性および耐クラック性などの点から好ましい。
【００２５】
本発明で使用される光重合開始剤（Ｂ）としては、ベンゾフェノン類、アントラキノン類、チオキサントン類、アセトフェノン類、アシルフォスフィンオキサイド類、メチルフェニルグリオキシエステル類が挙げられる。後述する実施例で用いられている「イルガキュアー184」は、上記アセトフェノン類に属する光重合開始剤である。なお、光重合開始剤は、反応開始剤と呼ばれることもある。
【００２６】
光硬化性樹脂（Ａ）と光重合開始剤（Ｂ）との配合比は、塗布された未硬化塗膜の硬化速度などの点から、光重合性樹脂（Ａ）１００重量部に対して、光重合開始剤（Ｂ）が通常は１〜２５重量部であり、好ましくは５〜２０重量部である。
【００２７】
本発明の光硬化性塗料組成物には、上記の成分以外に、体質顔料、消泡剤、レベリング剤、流動調整剤などの各種添加剤等が適宜含まれていてもよい。
上記各成分を含有する光硬化性塗料組成物は、従来の方法を用いて基材に塗布され、以下に説明する方法により硬化される。
【００２８】
＜硬化処理＞
本発明に係る塗膜の硬化方法は、基材に塗布された光硬化性塗料組成物を、不活性ガス雰囲気下で無電極ＵＶランプを照射することにより硬化させる。
【００２９】
本発明で使用する無電極ＵＶランプは、マグネトロンにて発生させたマイクロ波（例：２４５０ＭＨｚ）のエネルギーにより、ランプ内部の水銀などの発光物質を励起してプラズマ状態とし、マイクロ波を光エネルギーに転換する方式で発光するものであり、従来の高圧水銀灯と異なりランプの内部に電極をもたない。なお、高圧水銀灯は一度ランプの電源を切ってしまうと再起動に時間がかかるが、無電極ＵＶランプは容易に再起動可能であり、作業時間のロスを低減可能である。
【００３０】
このような無電極ＵＶランプとしては、上市されている「Fusion UV systems JAPAN KK」社製、商品名「MODEL VSP/I600」（光源部最大出力：２４０Ｗ／ｃｍ）、同「MODEL VSP/I250」（光源部最大出力：１５０Ｗ／ｃｍ）などが挙げられる。より具体的には、例えば、水銀スペクトルと同様に、２００〜２８０ｎｍ域及び３６５ｎｍ付近に強い発光ピークをもつ「Ｈバルブ」、「Ｈバルブ」に比べ短波長域（２００〜２８０ｎｍ）の発光出力が平均１５％程度アップした「Ｈプラスバルブ」、３５０〜４００ｎｍ域に特に強い発光ピークをもつバルブで、ＵＶ到達深度がより大きく、ＵＶ硬化に適した「Ｄバルブ」、４２０ｎｍ域を中心に４０５〜４２５ｎｍ域に強い発光ピークをもつバルブで、酸化チタンを含んだホワイトベースコートなどの厚膜塗料やラミネート材料のＵＶ硬化に適した「Ｖバルブ」、Ｖバルブよりもやや長波長域の４００〜４６０ｎｍに強い発光ピークを持つ「Ｑバルブ」、３６５〜３６９ｎｍ域及び４０６ｎｍ付近に発光ピーク出力をもち、耐候性が要求される外装コーティングなどの硬化に適した「Ｍバルブ」が挙げられる。
【００３１】
バルブ（ランプ）の選択にあたっては、用いられる光硬化性塗料組成物の成分の種類、硬化条件、塗膜厚、基材の種類等を考慮して、好適な発光スペクトルのバルブを選択すればよい。本発明においては、これらのバルブのうち、２００〜２８０ｎｍ域及び３６５ｎｍ付近に強い発光ピークを持つ「Ｈバルブ」および「Ｈプラスバルブ」が、硬化性能の点で好ましい。
【００３２】
無電極ＵＶランプを用いた未硬化の光硬化性塗料組成物塗膜の硬化処理は、例えば、出力が２４〜２４０Ｗ／ｃｍの無電極ＵＶランプを１本または２本以上、基材表面に塗布された未硬化の光硬化性塗料組成物塗膜表面から５〜１０ｃｍ程度離間させて配置し、１〜１５０ｍ／分程度の速度で基材をベルトコンベア等にて搬送して、積算光量が１００〜３０００ｍＪ／ｃｍ2となる量で照射することにより行われる。
【００３３】
本発明に係る光硬化性塗料組成物からなる塗膜の硬化方法は、不活性ガス雰囲気下で行われる。不活性ガスとしては、窒素、一酸化炭素、二酸化炭素およびアルゴン等の希ガス、ならびにこれらの混合気体が挙げられるが、特に窒素ガスまたは窒素含有ガスの使用が好ましい。また、本発明において、これらの不活性ガス中には酸素ガスが含まれていてもよい。該不活性ガス中の酸素濃度は、４体積％以下であることが好ましい。
【００３４】
本発明では、例えば、用いられる不活性ガス中の酸素濃度が０.５体積％を越え、２〜４体積％と高濃度であっても、すなわち、このような高濃度の酸素ガスと、残部量（すなわち、９６〜９８体積％）の不活性ガス（例：窒素ガス）とを含む混合ガスの存在下においても、無電極ＵＶランプを照射して光硬化性塗料組成物中の光硬化性樹脂を硬化させることにより、耐汚染性および耐クラック性などの特性に優れた硬化塗膜を得ることが可能である。
【００３５】
これに対して、従来の技術では、酸素濃度が０.５％を超える量（例：２〜４体積％）で含まれた不活性ガス雰囲気下では、期待されたような高い樹脂架橋密度が得られず、また、樹脂の架橋密度を高く維持するために酸素濃度を０．５％以下の状態で保とうとすると、大量の不活性ガスを必要としていたが、本発明によりかかる従来技術上の問題点が解決される。
【００３６】
＜積層塗膜の形成＞
本発明では、必要に応じて基材の表面に予めステイン塗膜、下塗り塗膜、中塗り塗膜のいずれか１種以上をこの順序で塗布し、上記光硬化性塗料組成物をそれらの塗膜の最外層上に塗布してもよい。ステイン塗膜、下塗り塗膜および中塗り塗膜のすべてを塗設する場合、その積層順序は「基材／ステイン塗膜／下塗り塗膜／中塗り塗膜／光硬化性塗料組成物からなる塗膜」となる。また、いずれかの塗膜を除外・省略する場合には、この順序を保持しつつ塗装すればよく、例えば下塗り塗膜を除外・省略する場合は、「基材／ステイン塗膜／中塗り塗膜／光硬化性塗料組成物からなる塗膜」という積層順序になる。
【００３７】
このステイン塗膜用塗料、下塗り塗膜用塗料、中塗り塗膜用塗料としては、溶剤型、無溶剤型のいずれも使用できるが、硬化反応が迅速に進行できる点、塗装作業性や環境への対応に優れる点などから、本発明ではこれらの何れの塗料も無溶剤型であることが望ましい。また、上記塗料の塗付に際しては、ロールコーター、フローコーター、エアスプレー、エアレススプレー、刷毛など、公知のいずれの方法を用いてもよい。
【００３８】
上記のように、基材上に予め、ステイン塗膜、下塗り塗膜、中塗り塗膜のいずれか１種以上を塗布する場合、これらの塗膜に空気中で高圧水銀ランプ、メタルハライドランプまたは無電極ＵＶランプの照射を施して硬化させ、その後に、それらの塗膜の最外層上に光硬化性塗料組成物を塗布し、空気中で高圧水銀ランプ、メタルハライドランプまたは無電極ＵＶランプの照射を施して半硬化させた後、連続して不活性ガス雰囲気下で無電極ＵＶランプを照射し完全硬化させるようにしてもよい。特に低い光沢が要求される場合に、このような２段階の照射を採用することができる。
【００３９】
なお、ステイン塗膜、下塗り塗膜および中塗り塗膜は基材が木質の場合に通常よく用いられ、基材が塩化ビニル樹脂の場合には一般的ではない。
【００４０】
＜硬化塗膜及び該塗膜付き基材＞
本発明に係る光硬化塗膜は、上記の方法により形成されるものである。塗膜は、上記のように、例えば、「基材／ステイン塗膜／下塗り塗膜／中塗り塗膜／光硬化性塗料組成物からなる塗膜」の順序で形成されている。その場合の各層（塗膜）の厚みは、最終製品の種類や用途等により異なるため一概には決定されないが、例えば、乾燥膜厚で、ステイン塗膜：３〜１０μｍ（厚）程度、下塗り塗膜：１０〜３０μｍ（厚）程度、中塗り塗膜１０〜５０μｍ（厚）程度、光硬化性塗料組成物からなる塗膜：１０〜１００μｍ（厚）程度である。
【００４１】
本発明に係る塗膜付き基材は、上記の方法により形成された光硬化塗膜にて基材の表面が被覆されているものである。基材の種類は特に限定されないが、床材としての利用においては、木材、合板、集成材などの木質あるいは塩化ビニル系樹脂が好適である。
【実施例】
【００４２】
以下、本発明について実施例によりさらに具体的に説明するが、本発明はかかる実施例により何ら限定されるものではない。
【００４３】
なお、実施例および比較例において使用した有電極紫外線ランプおよび無電極紫外線ランプ、ならびに窒素雰囲気での照射条件は、下記の通りである。
【００４４】
有電極紫外線ランプ
照射装置：アイグラフィック（株）製高圧水銀ランプ
出力：１２０Ｗ／ｃｍ
照射距離：１５ｃｍ
照射線量：１００〜１１０ＭＪ/ｃｍ2
【００４５】
無電極紫外線ランプ
照射装置：フュージョン社製無電極高圧水銀ランプ、Ｈバルブ
出力：２４０Ｗ／ｃｍ
照射距離：５．３ｃｍ
照射線量：１７０〜１８０ＭＪ/ｃｍ2
【００４６】
窒素中照射条件
それぞれの照射装置（紫外線ランプ）の下部に窒素ガスを吹き付けるようノズルを差込み、窒素ボンベから窒素を吹き込み、酸素濃度が所定の値に達した時点で未硬化の塗膜を紫外線に暴露して硬化させた。
【００４７】
また、実施例および比較例において使用した各種塗料の配合組成を示した表１〜９において、「配合」欄の単位はいずれも重量部である。
【００４８】
［比較例１］
市販の幅３０ｃｍ、長さ１８０ｃｍ、厚さ１.２ｃｍのフロアー用突き板合板を幅３０ｃｍ、長さ６０ｃｍに切断して試験用基板とした。この基板に、表１に示す配合の着色ステインをスポンジロールコーター、リバースロールコーター、ナチュラルロールコーターで連続して塗装した後、１００℃の乾燥機で１分間加熱して乾燥させた。次いで、ナチュラルロールコーター、リバースロールコーター、ナチュラルロールコーターで、１ｍ2当たりの塗布量が４０ｇになるよう、表２に示す配合の下塗り塗料を塗装した。直ちに空気中で有電極紫外線ランプによる紫外線を照射して硬化させた後、表３に示す配合の中塗り塗料Ａをナチュラルロールコーターで１ｍ2当たりの塗布量が２０ｇになるよう塗装した。空気中で有電極紫外線ランプによる紫外線を照射して硬化させた後、３６０番研磨紙で表面を研磨して平滑にした。表面に付着した研磨粉を除去した後、表６に示す配合の上塗り塗料Ｃをナチュラルロールコーターで１ｍ2当たりの塗布量が１０ｇになるよう塗装した。酸素濃度０.５％の窒素ガス雰囲気中で無電極紫外線ランプによる紫外線を照射して硬化させた後、２４時間室温で放置して、後述する各種の試験に供した。
【００４９】
［実施例１］
上塗り塗料の硬化を酸素濃度４％の窒素ガス雰囲気中で行うよう変更した以外は比較例１と同様の方法により、試験板作成した。
【００５０】
［実施例２］
上塗り塗料を表７に示す配合の上塗り塗料Ｄに変更し、これを酸素濃度４％の窒素ガス雰囲気中で硬化させた以外は比較例１と同様の方法により、試験板作成した。
【００５１】
［実施例３］
上塗り塗料を表８に示す配合の上塗り塗料Ｅに変更し、これを酸素濃度４％の窒素ガス雰囲気中で硬化させた以外は比較例１と同様の方法により、試験板作成した。
【００５２】
［実施例４］
上塗り塗料を表９に示す配合の上塗り塗料Ｆに変更し、これを酸素濃度４％の窒素ガス雰囲気中で硬化させた以外比較例１と同様の方法により、試験板作成した。
【００５３】
［比較例２］
市販の幅３０ｃｍ、長さ１８０ｃｍ、厚さ１.２ｃｍのフロアー用突き板合板を幅３０ｃｍ、長さ６０ｃｍに切断して試験用基板とした。この基板に、表１に示す配合の着色ステインをスポンジロールコーター、リバースロールコーター、ナチュラルロールコーターで連続して塗装した後、１００℃の乾燥機で１分間加熱して乾燥させた。次いで、ナチュラルロールコーター、リバースロールコーター、ナチュラルロールコーターで、１ｍ2当たりの塗布量が４０ｇになるよう、表２に示す配合の下塗り塗料を塗装した。直ちに空気中で有電極紫外線ランプによる紫外線を照射して硬化させた後、表３に示す配合の中塗り塗料Ａをナチュラルロールコーターで１ｍ2当たりの塗布量が２０ｇになるよう塗装した。空気中で有電極紫外線ランプによる紫外線を照射して硬化させた後、３６０番研磨紙で表面を研磨して平滑にした。表面に付着した研磨粉を除去した後、表４に示す配合の上塗り塗料Ａをナチュラルロールコーターで１ｍ2当たりの塗布量が１０ｇになるよう塗装した。空気中で有電極紫外線ランプによる紫外線を照射して硬化させた後、２４時間室温で放置して、後述する各種の試験に供した。
【００５４】
［比較例３］
上塗り塗料を表５に示す配合の上塗り塗料Ｂに変更した以外は比較例２と同様の方法により、試験板を作成した。
【００５５】
［比較例４］
上塗り塗料を表６に示す配合の上塗り塗料Ｃに変更した以外は比較例２と同様の方法により、試験板を作成した。
【００５６】
［比較例５］
上塗り塗料を表７に示す配合の上塗り塗料Ｄに変更した以外は比較例２と同様の方法により、試験板を作成した。
【００５７】
［比較例６］
上塗り塗料を表８に示す配合の上塗り塗料Ｅに変更した以外は比較例２と同様の方法により、試験板を作成した。
【００５８】
［比較例７］
上塗り塗料の硬化を無電極紫外線ランプを用いて行うよう変更した以外は比較例２と同様の方法により、試験板を作成した。
【００５９】
［比較例８］
上塗り塗料を表６に示す配合の上塗り塗料Ｃとし、これを無電極紫外線ランプを用いて硬化させるよう変更した以外は比較例２と同様の方法により、試験板を作成した。
【００６０】
［比較例９］
上塗り塗料の硬化を酸素濃度４％の窒素ガス雰囲気中で行うよう変更した以外は比較例２と同様の方法により、試験板を作成した。
【００６１】
［比較例１０］
上塗り塗料を表６に示す配合の上塗り塗料Ｃとし、これを酸素濃度４％の窒素ガス雰囲気中で硬化させるよう変更した以外は比較例２と同様の方法により、試験板を作成した。
【００６２】
［比較例１１］
上塗り塗料の硬化を酸素濃度０.５％の窒素ガス雰囲気中で行うよう変更した以外は比較例２と同様の方法により、試験板を作成した。
【００６３】
［比較例１２］
上塗り塗料を表６に示す配合の上塗り塗料Ｃとし、これを酸素濃度０.５％の窒素ガス雰囲気中で硬化させるよう変更した以外は比較例２と同様の方法により、試験板を作成した。
【００６４】
［比較例１３］
上塗り塗料を表８に示す配合の上塗り塗料Ｅとし、これを酸素濃度０.５％の窒素ガス雰囲気中で硬化させるよう変更した以外は比較例２と同様の方法により、試験板を作成した。
【００６５】
［比較例１４］
上塗り塗料を表９に示す配合の上塗り塗料Ｆとし、これを酸素濃度０.５％の窒素ガス雰囲気中で硬化させるよう変更した以外は比較例２と同様の方法により、試験板を作成した。
【００６６】
［比較例１５］
上塗り塗料の硬化を酸素濃度０.５％の窒素ガス雰囲気中で無電極紫外線ランプを用いて行うよう変更した以外は比較例２と同様の方法により、試験板を作成した。
【００６７】
［比較例１６］
上塗り塗料の硬化を酸素濃度４％の窒素ガス雰囲気中で無電極紫外線ランプを用いて行うよう変更した以外は比較例２と同様の方法により、試験板を作成した。
【００６８】
［比較例１７］
上塗り塗料を表５に示す配合の上塗り塗料Ｂとし、これを酸素濃度４％の窒素ガス雰囲気中で無電極紫外線ランプを用いて硬化させるよう変更した以外は比較例２と同様の方法により、試験板を作成した。
【００６９】
［比較例１８］
上塗り塗料を表６に示す配合の上塗り塗料Ｃとし、これを酸素濃度８％の窒素ガス雰囲気中で無電極紫外線ランプを用いて硬化させるよう変更した以外は比較例２と同様の方法により、試験板を作成した。
【００７０】
［試験例］
上記実施例１〜４および比較例１〜１８から得られた木質床材塗装品について、耐汚染性、耐クラック性およびワックス適正の評価を、それぞれ下記の試験方法にて行った。その結果を表１０に示す。
【００７１】
耐汚染性：市販の毛染め液（ビゲン（株）製、ヘアカラー 7G）で幅１０ｍｍの線を引き、４時間放置した。その後、溶剤または洗剤を布に含ませて拭き取り、試験片の表面に残った色の有無と濃さを観察した。毛染め液の色が全く拭き取れない場合を０点、完全に拭き取れて痕跡の残らない場合を１０点として段階的に評価した。
【００７２】
耐クラック性：各塗装板より１５ｃｍ×１５ｃｍの試験片を切り出し、６０℃乾燥機内に２時間放置した後、マイナス２０℃の冷凍庫内に２時間放置した。この工程を２回繰り返した後、表面のクラックの有無を観察した。
【００７３】
ワックス適性：市販の塗装床用ワックス『オール』（商品名、リンレイ（株））を表面に薄く塗りつけ、３時間放置した。セロハン粘着テープLP-24(商品名、ニチバン（株）)を表面に強く押し付けて十分に密着させた後、ゆっくりと剥がして、ワックス塗膜の剥離の有無を観察した。
【００７４】
【表１】
0005221850.tif 000002
【００７５】
【表２】
0005221850.tif 000003
【００７６】
【表３】
0005221850.tif 000004
【００７７】
【表４】
0005221850.tif 000005
【００７８】
【表５】
0005221850.tif 000006
【００７９】
【表６】
0005221850.tif 000007
【００８０】
【表７】
0005221850.tif 000008
【００８１】
【表８】
0005221850.tif 000009
【００８２】
【表９】
0005221850.tif 000010
【００８３】
【表１０】
0005221850.tif 000011